СПОСОБ ДЕМЕРКУРИЗАЦИИ ЛЮМИНЕСЦЕНТНЫХ ЛАМП
METHOD FOR DEMERCURISATION OF FLUORESCENT LAMPS

Изобретение относится к области охраны окружающей среды и может быть использовано для утилизации отработанных и дефектных люминесцентных ламп.
Известен способ демеркуризации ртути путем перевода ее в нетоксичную природную форму - сульфид ртути. В качестве демеркуризаторов используют сульфиды щелочных металлов, полисульфид кальция, гидросульфид натрия, тиосульфат натрия, серу и др. [Пугачевич П.П. Работа с ртутью в лабораторных условиях. - М.: 1972, с.304].
Недостатком данного способа является небольшая скорость реакции перевода ртути в нерастворимую форму, недостаточно эффективная десорбция ртути с поверхности изделий, невозможность использования данного способа для утилизации изделий.
Наиболее близким техническим решением, принятым за прототип, является способ утилизации ртутьсодержащих изделий [Патент RV 2083709, кл. C22B 43/00 от 10.07.1997].
Суть изобретения заключается в следующем: при демеркуризации изделий, содержащих ртуть, разрушение и обработку изделий проводят под слоем водного раствора полисульфидов кальция с содержанием серы 50-90 г/л при температуре 20-45 °C, а промывку отходов проводят водным раствором полисульфидов кальция с содержанием серы 20-40 г/л при комнатной температуре.
Недостатком данного способа является отсутствие замкнутого цикла работы, использование полисульфидов кальция (известково-серного отвара), который неустойчив при хранении (разлагаясь с выделением дисперсной серы), а также неполнота десорбции ртути (люминофора) с поверхности стеклоизделий.
Техническим результатом предлагаемого способа является обеспечение полноты десорбции ртути (люминофора) с поверхности стеклоизделия, предотвращение разложения полисульфида кальция, а также обеспечение замкнутого цикла работы.
Технический результат достигается тем, что демеркуризационный раствор получают путем синтеза полисульфида кальция, образующегося в демеркуризаторе при температуре 50°C из извести и серы при соотношении 1:2 с концентрацией серы 51-100 г/л, при этом в раствор добавляют 5% от массы извести анионактивного ПАВ в виде алкилсофата и 10% от массы извести неионогенного ПАВ в виде синтанол (оксиэтилированный спирт).
Отличительным признаком предлагаемого способа является устранение разложения полисульфида кальция за счет его непосредственного синтеза в демеркуризаторе, обеспечение полноты десорбции ртути (люминофора) с поверхности стеклоизделия за счет ввода в демеркуризационный раствор анионактивного ПАВ в виде алкилсульфата и неионогенного ПАВ в виде синтанола (оксиэтилированного спирта). Кроме того, в предложенном способе по сравнению с известным, обеспечивается замкнутый цикл работы, что обеспечивает его высокую экологическую безопасность.
Сопоставительный анализ предлагаемого и известного способа представлен в таблице 1. Одним из отличительных признаков в предлагаемом способе являются принципиально новые технологические операции синтеза полисульфида кальция в демеркуризаторе из извести и серы и ввода в демеркуризационный раствор анионактивного ПАВ в виде алкинсульфата и неионогенного ПАВ в виде синтанола (оксиэтилированного спирта). В предлагаемом способе также предусмотрены технологические операции слива отработанного раствора из демеркуризатора, его очистки от сульфида ртути и поступления в накопительную емкость, из которой очищенный раствор подается на приготовление промывочной жидкости. С этой целью для приготовления промывочной жидкости предварительно определяется концентрация содержания серы и рассчитывается количество воды, которое необходимо добавить к отработанному раствору из демеркуризатора, чтобы содержание серы составило 25-45 г/л. После технологической операции промывки раствора при комнатной температуре отработанный промывочный раствор после фильтрации поступает в накопительную емкость для дальнейшего использования в виде добавки к раствору из демеркуризатора для получения свежего промывочного раствора. Таким образом, одним из отличительных признаков предложенного способа в сравнении с известным является обеспечение замкнутого технологического цикла, обеспечивающего его высокую экологическую эффективность (таблица 1).
В предлагаемом способе определены оптимальные временные параметры демеркуризации изделий с использованием оптимальных количеств анионактивного ПАВ в виде алкилсульфата и неионогенного ПАВ в виде синтанола (таблица 2).
Таблица 2
№
Синтанол (оксиэтилированный спирт), % от массы извести
Алкилсульфат, % от массы извести
Время, мин
1
4
8
37
9
35
10
33
11
34
12
36
2
5*
8
32
9
31
10*
30*
11
32
12
33
3
6
8
34
9
33
10
32
11
35
12
37
* - оптимальный вариант
-4
При оптимальном содержании алкилсульфата и синтанола с учетом оптимального времени обработки изделий раствором, равному 30 минутам, определены оптимальное соотношение извести и серы в растворе, а также его температура нагрева (таблица 3). При данных технологических параметрах остаточное содержание ртути на поверхности отходов стеклобоя составляет 3,0·10 (0,0003) мг/г, что удовлетворяет требованиям нормативных документов.
Таблица 3
№
Соотношение извести и серы
Концентрация серы 50-100 г/л
Температура, °C
Остаточное содержание ртути, мг/л · 10<sup>-4</sup>
1
1:1
25-50
40
5,3
50
5,1
60
5,0
51-100
40
4,7
50
4,5
60
4,2
101-150
40
4,4
50
4,1
60
3,9
2
1:2*
25-50
40
3,6
50
3,2
60
3,4
51-100*
40
3,2
50*
3,0
60
3,1
101-150
40
3,3
50
3,0
60
3,2
3
1:3
25-50
40
4,2
50
4,4
60
3,5
51-100
40
3,9
50
3,6
60
3,5
101-150
40
4,1
50
3,8
60
3,7
* - оптимальный вариант при оптимальном времени 30 мин и содержании 5% синтанола и 10% алкилсульфата
Пример
2
2
n
В демеркуризатор загружаются люминесцентные лампы, смесь извести и серы в соотношении 1:2 и растворы анионактивного ПАВ-алкилсульфата (или алкилсульфоната натрия) и неионогенного ПАВ-синтанола (оксиэтилированный спирт общей формулы RO(CHCHO)H). Содержание анионактивного ПАВ в растворе составляло 5% от массы введенной в демеркуризатор извести. Содержание неионогенного ПАВ в растворе составляло 10% от массы введенной в демеркуризатор извести.
После введения в герметичный демеркуризатор вышеуказанных компонентов производился нагрев смеси до 50°C с одновременным измельчением люминесцентных ламп под слоем демеркуризационного раствора.
Отработанный раствор сливается из демеркуризатора, очищается от сульфида ртути и поступает в накопительную емкость.
Очищенный от сульфида ртути отработанный раствор в дальнейшем используется для приготовления промывочной жидкости.
Перед приготовлением промывочной жидкости в отработанном растворе предварительно определяется концентрация серы и рассчитывается количество воды, которое необходимо добавить к отработанному раствору, чтобы содержание серы составило 25-45 г/л.
Отходы промывают при комнатной температуре.
Отработанный промывочный раствор после фильтрации поступает в накопительную емкость.
Из накопительной емкости отработанный промывочный раствор в дальнейшем используется как добавка к раствору из демеркуризатора для получения свежего промывочного раствора. После промывки отходы сушатся, сортируются и поступают на склад (стекло, металлы, сульфид ртути или смесь сульфида ртути с люминофором).
Контроль остаточного содержания ртути.
Качество предложенного способа характеризуется остаточным содержанием ртути на поверхности отходов стеклобоя.
Остаточное содержание ртути на поверхности отходов стеклобоя определяли по стандартной методике в соответствии с требованиями ГОСТ Р 51768-2001 «Методика определения ртути в ртутьсодержащих отходах».
-4
Остаточное содержание ртути на поверхности отходов стеклобоя люминесцентных ламп составляла 3,0·10 (0,0003) мг/г.
Таким образом, предложенный способ - это замкнутый технологический цикл, в котором измельчение люминесцентных ламп происходит в растворе полисульфидов кальция, образующихся при взаимодействии серы с известью. Это предотвращает попадание паров ртути в атмосферу. Способ предусматривает отсутствие попадания в канализацию даже минимального стока отработанной воды. В связи с вышеизложенным предложенный способ является экологически чистым и высокоэффективным производством.